(57)【特許請求の範囲】
【請求項１】
鱗片状ガラスが配合された化粧料であって、
前記鱗片状ガラスに組成成分として含有される二酸化珪素が５２質量％以上、アルカリ金属酸化物が５質量％以下であり、
前記鱗片状ガラスにおいて、平均厚さが０．１〜１．０μｍ、平均粒径が１〜１００μｍ、かつ、前記平均粒径を前記平均厚さで除することによって得られる平均アスペクト比が１０以上であり、
前記鱗片状ガラスの粒度分布において、粒径が小さい側からの質量累積が１０％に相当する粒径をＤ１０、粒径が小さい側からの質量累積が９０％に相当する粒径をＤ９０とする場合に、Ｄ９０をＤ１０で除することによって得られる粒径分布指数が５．０以下であり、
前記鱗片状ガラスは、体質顔料として前記化粧料に配合されるものであり、かつ、その表面が他の材料からなる膜で被覆されていない状態で、または、その表面の少なくとも一部が直接に疎水化剤によって被覆されている状態で前記化粧料に配合されている、
化粧料。
【請求項２】
前記粒径分布指数が４．０以下である、請求項１に記載の化粧料。
【請求項３】
前記鱗片状ガラスに組成成分として含有されるアルカリ金属酸化物が３質量％以下である、請求項１に記載の化粧料。
【請求項４】
前記鱗片状ガラスの配合量が、体質顔料全体に対して５〜８０質量％である、請求項１に記載の化粧料。
【発明の詳細な説明】
【技術分野】
【０００１】
本発明は、化粧料に関し、特に体質顔料として鱗片状ガラスが配合された化粧料に関する。
【背景技術】
【０００２】
白粉やパウダーファンデーション、頬紅、アイシャドーなどのメイクアップ化粧料には、主としてタルク、マイカ、セリサイトなどの天然の鱗片状体質顔料が用いられている。特に、マイカ、セリサイト、シリカフレーク（鱗片状シリカ）は、透明で柔らかな感触があり、プレストケーキにした際に取り出しやすいため、広く用いられている。【０００３】
しかし、天然産物であるマイカやセリサイトは、鉄などの不純物を含んでおり、油を加えると色が黒くなる傾向を示し、きれいな発色が得られないという問題がある。【０００４】
さらに、マイカやセリサイトには、アスペクト比の高いものが得にくく、肌への付着性や滑らかさも充分ではないという問題もある。【０００５】
一方、天然物の代わりに、合成マイカや、非晶質の鱗片状シリカ（例えば、特開平６−８７７２０号公報参照）、結晶性の鱗片状シリカ（例えば、特開平４−１４５０１１号公報参照）も用いられている。しかし、これらの物質は、アスペクト比の高いものが得にくいこと、充分な強度が得られないため他の粉体との混合時に粉砕されてしまうこと、などの問題がある。また、上記の非晶質の鱗片状シリカおよび結晶性の鱗片状シリカは、ステンレス板や鋼板などの基体の上にシリカ成分を塗布し乾燥させた後、この塗布膜を基体から剥離することによって得られている。このため、鱗片状シリカに基体表面の凹凸が転写されてしまい、一方面（作製時に基体と接触した面）に凹凸が形成された製品しか得られない。そのため、表面反射が起こり、透明性の維持が難しく、さらに、光りやすい鱗片状ガラスしか得られていない。【０００６】
さらには、不定形のシリカゲルを配合したメイクアップ用化粧品も提案されている。しかし、シリカゲルは多孔質であるため、このような化粧品は肌の水分を吸収し、ガサガサした感触となり、皮膚への伸びが悪くなる傾向にある。【０００７】
一方、マイカや合成マイカは光りやすいため、光り過ぎて自然な化粧効果が得られない、すなわち素肌感が得られにくいという問題もある。
【発明の開示】
【０００８】
本発明の目的は、上記の問題点を解決し、滑らかで感触がよく、透明感および皮膚への付着性に優れ、光り過ぎない自然な仕上がり、いわゆる素肌感のあるメイクアップ化粧料を提供することにある。
【０００９】
上記目的を達成するために、本発明の化粧料は、鱗片状ガラスが配合された化粧料であって、前記鱗片状ガラスに組成成分として含有される二酸化珪素が５２質量％以上、アルカリ金属酸化物が５質量％以下であり、前記鱗片状ガラスにおいて、平均厚さが０．１〜１．０μｍ、平均粒径が１〜１００μｍ、かつ、前記平均粒径を前記平均厚さで除することによって得られる平均アスペクト比が１０以上であり、前記鱗片状ガラスの粒度分布において、粒径が小さい側からの質量累積が１０％に相当する粒径をＤ１０、粒径が小さい側からの質量累積が９０％に相当する粒径をＤ９０とする場合に、Ｄ９０をＤ１０で除することによって得られる粒径分布指数が５．０以下である。
【００１０】
なお、粒度分布とは、測定対象となる粒子群に、どのような大きさ（粒径）の粒子がどのような割合で含まれているかを示す指標であり、本明細書では、レーザー回折散乱法に基づいて測定されるものである。レーザー回折散乱法とは、粒子にレーザー光を照射した時、各粒子径により散乱される散乱光量のパターンが異なることを利用した測定法であり、この方法によれば平均粒子径とその分布を求めることができる。であり、粒子量の基準として質量が用いられる。また、Ｄ１０およびＤ９０の定義は上記のとおりであり、換言すると、Ｄ９０とは粒径が小さい側からの質量累積（累積質量百分率）が９０％に対応する粒径のことであり、Ｄ９０で表される粒径よりも小さい粒径を有する粒子群の質量和が全粒子総質量和の９０％であることを示している。また、Ｄ１０も同様であり、累積質量百分率が１０％に対応する粒径のことであって、Ｄ１０で表される粒径よりも小さい粒径を有する粒子群の質量和が全粒子総質量和の１０％であることを示している。Ｄ９０／Ｄ１０で求められる粒径分布指数は、粒度分布の幅、すなわち粒度のバラツキを示す指標とすることができ、粒径分布指数が大きいほど粒度分布の幅が広く、小さいほど粒度分布の幅が狭い（粒径が揃っている）ということになる。
【００１１】
また、本明細書において、平均粒径とは、累積質量百分率が５０％に相当する粒径（Ｄ５０）のことである。
【００１２】
本発明の化粧料には、強度が強く、透明で色のくすみがなく、かつ高いアスペクト比の鱗片状ガラスが体質顔料として配合されている。したがって、この鱗片状ガラスに着色顔料などを添加して作製された化粧料は、非常に高い透明性を実現できる。また、この鱗片状ガラスは充分な強度を有しているので、他の粉体との混合時に粉砕されにくく、化粧料に配合された際にその効果が損なわれない。
【００１３】
また、本発明の化粧料には、薄くて、高いアスペクト比を有する鱗片状ガラスが配合されているので、体質顔料としてマイカ、セリサイト、合成マイカまたは鱗片状シリカなどのみが配合された化粧料と比較して、皮膚への付着性に優れ、光り過ぎない自然な仕上がり、いわゆる素肌感がある化粧料が得られる。
【００１４】
さらに、この鱗片状ガラスは、粒径分布指数（Ｄ９０／Ｄ１０）が５．０以下であり、粒径が揃っている。したがって、滑らかで感触がよく、さらに良好な伸び性も実現できるので、使用感の優れた化粧料が得られる。また、このように粒径が揃っている鱗片状ガラスを用いることにより、洗顔時の落ちやすさも優れた化粧料となる。このように、本発明の化粧料は、粒径が揃っている鱗片状ガラスが配合されているので、良好な品質を実現できる。
【００１５】
以上のように、本発明によれば、滑らかで感触がよく、透明感、発色性および皮膚への付着性に優れ、光り過ぎない自然な仕上がり、いわゆる素肌感のあるメイクアップを実現できる化粧料を得ることができる。
【発明を実施するための最良の形態】
【００１６】
本発明の化粧料の実施形態について説明する。【００１７】
本実施の形態の化粧料には、構成成分として鱗片状ガラスが含まれている。この鱗片状ガラスは、平均厚さが０．１〜１．０μｍの範囲内である。平均厚さを０．１μｍ以上とすることによって、化粧料製造時（他の成分との混合時）に粉砕されない程度の強度を備えた鱗片状ガラスとできる。また、平均厚さを１．０μｍ以下とすることによって、化粧料に配合された際のざらつき感を抑制できる。より感触のよい化粧料を作製するためには、鱗片状ガラスの平均厚さを０．８μｍ以下とすることが好ましく、０．６μｍ以下とすることがより好ましい。また、鱗片状ガラスの平均粒径は、１〜１００μｍの範囲であり、好ましくは１〜５０μｍの範囲内、より好ましくは５〜３０μｍの範囲内である。平均粒径をこのような範囲内とすることによって、化粧料に配合された際のざらつき感を抑制して、肌への良好な付着性および肌上での滑らかさを実現できる。この鱗片状ガラスは、平均アスペクト比（平均粒径／平均厚さ）が少なくとも１０以上であり、より好ましくは２０以上である。また、平均アスペクト比の上限は特には限定されないが、例えば５００以下とできる。このようなアスペクト比を有する鱗片状ガラスを配合することによって、皮膚への付着性に優れ、かつ、肌上で伸びのよい滑らかな化粧料を実現できる。【００１８】
さらに、本実施の形態の化粧料に用いられる鱗片状ガラスは、粒径分布指数が５．０以下である。このように、粒径分布指数が小さい（粒径が揃っている）鱗片状ガラスを用いることによって、滑らかで感触がよく、さらに肌上での良好な伸び性を有する、使用感の優れた化粧料が得られる。また、このように粒径が揃っている鱗片状ガラスを用いることにより、美しい仕上がりを実現でき、さらに洗顔時の落ちやすさも優れた化粧料となる。化粧料の品質をより向上させるために、粒径分布指数が４．０以下の鱗片状ガラスを用いることが好ましい。なお、粒径が揃っているほど化粧料の特性は良くなるため、粒径分布指数はできるだけ小さいことが望ましく、その下限値は特に限定されない。【００１９】
本実施の形態において用いられる鱗片状ガラスは、例えば、特公昭４１−１７１４８号公報や特公昭４５−３５４１号公報に開示されているような、いわゆるブロー法や、特開昭５９−２１５３３号公報や特表平２−５０３６６９号公報に開示されている、いわゆるロータリー法で作製することができる。【００２０】
ブロー法は、溶融ガラスを貯えた液槽中にノズルを入れ、このノズルから空気を吹き込んで、いわゆる風船を作り、これをローラーで引っ張り、鱗片状ガラスを得る方法である。ロータリー法は、高速回転している平板やカップ状容器に溶融ガラスを連続的に注ぎ、平板やカップ縁から溶融ガラスを延伸させて鱗片状ガラスを得る方法である。【００２１】
本実施の形態において用いられる鱗片状ガラスは、鉛や砒素などのいわゆる重金属を組成成分として実質的に含んでおらず、また、肌への影響を考慮してナトリウムやカリウムなどのアルカリ金属の含有量が少ないものがよい。アルカリ金属の含有量は、アルカリ金属酸化物換算で５質量％以下であり、好ましくは３質量％以下であり、より好ましくは１質量％以下であり、含まなくてもよい（０質量％でもよい）。本実施の形態において、鱗片状ガラスに組成成分として含まれる二酸化珪素の含有量は、５２質量％以上である。このようなガラスの例として、特開２００２−２２６７３２号公報などに開示されたＥガラスやボロンフリーＥガラスが挙げられる。表１に示すように、Ｅガラスには二酸化珪素（ＳｉＯ2）が５２〜５６質量％、アルカリ金属酸化物が０〜０．８質量％含有されている。また、ボロンフリーＥガラスには二酸化珪素（ＳｉＯ2）が５５〜６７質量％、アルカリ金属酸化物が０〜５質量％含有されている。【００２２】
【表１】
0005374148.tif 000002
【００２３】
本実施の形態の化粧料における鱗片状ガラスの配合量は、目的とする化粧料の種類により異なるが、体質顔料の合計に対して例えば５〜８０質量％の範囲で用いられ、特に１０〜７０質量％の範囲が好ましい。なお、ここでの配合量とは、体質顔料として配合される鱗片状ガラスの量のことであるため、例えば酸化チタンや酸化鉄などが被覆されて光輝性顔料として化粧料に含まれている鱗片状ガラスの量は含まれない。【００２４】
鱗片状ガラスの表面はもともと親水性であり、化粧料製造時に添加する油剤との馴染みはあまり良くない。そこで、油剤との馴染みを良くすることが必要な場合には、その表面を疎水化剤で被覆処理するとよい。なお、この場合、鱗片状ガラスは、その表面全体が疎水化剤によって被覆されてもよいし、表面の一部が被覆されていてもよい。【００２５】
このような被覆処理に用いられる疎水化剤としては、化粧用顔料の表面処理に通常用いられるメチルハイドロジエンポリシロキサン、反応性アルキルポリシロキサン、高粘度シリコーンオイルまたはシリコーン樹脂などのシリコーン化合物、アニオン活性剤やカチオン活性剤などの界面活性剤、シランカップリング剤やチタニアカップリング剤、ナイロン、ポリメチルメタクリレート、ポリエチレン、フッ素樹脂またはポリアミノ酸などの高分子化合物、水素添加レチシン、アシル化コラーゲン、金属石鹸のほか、親油性ワックス、多価アルコールエステルが使用可能であり、これらを複合的に用いることも可能である。【００２６】
疎水化剤の被覆処理方法としては、特開昭６０−６９０１１号公報、特開昭６０−１８４５７１号公報、特開昭５８−７２５１２号公報、特開昭６１−７３７７５号公報、特開昭６１−１７６６７号公報などに例示されるように、溶液噴霧法、溶液浸漬法などが挙げられる。疎水化剤の付着量は、鱗片状ガラスの単位質量当り、通常は０．０１〜５質量％である。これらの被覆処理により、さらに感触の良い化粧料が得られる。【００２７】
本実施の形態の化粧料は、前記鱗片状ガラスの他に、通常化粧料に用いられる他の成分を必要に応じて適宜配合することができる。他の成分としては、無機粉末、有機粉末、顔料、色素、油性成分、有機溶剤、樹脂や可塑剤などが挙げられる。例えば、無機粉末としては、タルク、カオリン、マイカ、セリサイト、その他の雲母類、炭酸マグネシウム、炭酸カルシウム、珪酸アルミニウム、珪酸マグネシウム、クレー類などが挙げられる。【００２８】
また、有機粉末としては、ナイロンパウダー、ポリエチレンパウダー、ポリスチレンパウダー、エポキシパウダー、アクリルパウダーなどのパウダーの他に、ナイロン、アクリルなどのプラスチックビーズなども挙げられる。【００２９】
顔料としては、微結晶性セルロース、酸化チタンや酸化亜鉛、酸化ジルコニウムなどの無機白色顔料、酸化鉄やチタン酸鉄などの無機赤色系顔料、黄酸化鉄や黄土などの無機黄色系顔料、黒酸化鉄、カーボンブラックなどの無機黒色形顔料、酸化クロムや水酸化クロム、チタン酸コバルトなどの無機緑色系顔料、紺青などの無機青色系顔料、さらに、酸化チタンや酸化鉄を被覆した鱗片状ガラス、シリカおよび雲母チタン（雲母の表面に酸化チタンがコーティングされた粉末）、オキシ塩化ビスマスなどの真珠光沢顔料、アルミニウムパウダーやカッパーパウダーなどの金属粉末顔料などが挙げられる。【００３０】
色素としては、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号および青色４０４号などの有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号および青色１号のジルコニウム、バリウムまたはアルミニウムレーキなどの有機顔料、あるいはクロロフィルまたはβ−カロチンなどの天然色素などが挙げられる。【００３１】
油性成分としては、スクワラン、流動パラフィン、ワセリン、マイクロクリスタリンワックス、オケゾライト、セレシン、ミリスチン酸、パルミチン酸、ステアリン酸、オレイン酸、イソステアリン酸、セチルアルコール、ヘキサデシルアルコール、オレイルアルコール、２−エチルヘキサン酸セチル、パルミチン酸２−エチルヘキシル、ミリスチン酸２−オクチルドデシル、ジ−２−エチルヘキサン酸ネオペンチルグリコール、トリ−２−エチルヘキサン酸グリセロール、オレイン酸−２−オクチルドデシル、ミリスチン酸イソプロピル、トリイソステアリン酸グリセロール、トリヤシ油脂肪酸グリセロール、オリーブ油、アボガド油、ミツロウ、ミリスチン酸ミリスチル、ミンク油またはラノリンなどの各種炭化水素、シリコーン油、高級脂肪酸、油脂類のエステル類、高級アルコール、あるいはロウなどが挙げられる。【００３２】
さらに、アセトン、トルエン、酢酸ブチルまたは酢酸エステルなどの有機溶剤、アルキド樹脂または尿素樹脂などの樹脂、カンファ、クエン酸アセチルトリブチルなどの可塑剤、紫外線吸収剤、酸化防止剤、防腐剤、界面活性剤、保湿剤、香料、水、アルコール、あるいは増粘剤などが挙げられる。【００３３】
化粧料の形態としては、粉末状、ケーキ状、ペンシル状、スティック状、軟膏状、液状、乳液状またはクリーム状など種々の形態が挙げられる。これらには、例えば、化粧水、乳液またはクリームなどのフェーシャル化粧料、ファンデーション、口紅、アイシャドー、頬紅、アイライナー、ネイルエナメルまたはマスカラなどのメイクアップ化粧料などが含まれる。
【実施例】
【００３４】
以下、本発明について、実施例を用いてさらに詳細に説明する。【００３５】
（実施例１〜４）
実施例１〜４では、化粧料に配合する鱗片状ガラスをＥガラスまたはボロンフリーガラスによって作製した。具体的には、表２に示す組成の１型ガラスまたは２型ガラスを用いて、実施例１〜４の鱗片状ガラスを作製した。【００３６】
【表２】
0005374148.tif 000003
【００３７】
このようなガラス組成を用いて、ブロー法により以下のような方法で実施例１〜４の鱗片状ガラスを得た。【００３８】
まず、１２００℃以上に加熱した溶解槽に１型ガラスまたは２型ガラスの組成を有したガラスを入れ溶解した。次に、この溶解槽にノズルを入れ、このノズルから空気を吹き込みながら薄いガラスを作製し、この薄いガラスをローラーで連続的に引き出した。空気の吹き込み量およびローラー回転数を変えて、平均厚さ０．４μｍのガラスと、０．７μｍのガラスを得た。その後、粉砕、分級を行って、平均粒径２０μｍの鱗片状ガラスを得た。平均粒径は、レーザー回折粒度分布測定装置（製品名「マイクロトラック（登録商標）ＨＲＡ」（日機装株式会社製））によって測定した。【００３９】
粉砕には、ジェットミル型粉砕機（製品名「ラボジェットＬＪ」（日本ニューマチック株式会社製））を用いた。また、粒度の調整は、ふるい分け分級によって行った。ふるい分け分級には、電磁ふるい振とう機（製品名「RETSCH SIEVE SHAKER, type VIBRO」（RETSCH株式会社製）を用い、目的とする粒度分布に応じて適宜ふるいを選択した。【００４０】
この鱗片状ガラスの粒径分布指数（Ｄ９０をＤ１０で除した指数）を表３に示す。Ｄ９０およびＤ１０の定義は上記に説明したとおりである。ここでは、レーザー回折粒度分布測定装置（製品名「マイクロトラック（登録商標）ＨＲＡ」（日機装株式会社製））を用いて粒度分布を測定し、その測定結果からＤ９０およびＤ１０を求めて、粒径分布指数を算出した。【００４１】
実施例１〜４の各鱗片状ガラスについて、ガラス組成、平均厚さおよび粒径分布指数を表３に示す。【００４２】
（比較例１）
平均厚さと粒径分布指数を異ならせた以外は実施例１と同じにして、比較例１の鱗片状ガラスを作製した。比較例１の鱗片状ガラスについてのガラス組成、平均厚さおよび粒径分布指数は、表３に示すとおりである。【００４３】
（比較例２）
ガラス組成として表２の３型ガラスを用い、平均厚さと粒径分布指数を異ならせた以外は実施例１と同じにして、比較例２の鱗片状ガラスを作製した。比較例２の鱗片状ガラスについてのガラス組成、平均厚さおよび粒径分布指数は、表３に示すとおりである。【００４４】
（比較例３）
比較例３として、市販されている化粧品用天然マイカ（製品名「Ｙ−２４００」（株式会社山口雲母社製））を用いた。比較例３で用いた天然マイカの粒径分布指数は、表３に示すとおりである。【００４５】
（比較例４）
比較例４として、市販されている合成マイカ（製品名「ＰＤＭ−９ＷＡ」（トピー工業株式会社製））を用いた。比較例４で用いた合成マイカの粒径分布指数は、表３に示すとおりである。【００４６】
【表３】
0005374148.tif 000004
【００４７】
実施例１〜４および比較例１〜４の鱗片状ガラスまたはマイカについて、それぞれ、透明性、白色度、黄色度およびｐＨを測定した。測定結果は、表３に示すとおりである。【００４８】
実施例１〜４および比較例１〜４の鱗片状ガラスまたはマイカ各１ｇにそれぞれアクリル樹脂（固形分４０％）９ｇを加え、充分攪拌した後、これを隙間９ミル（９／１０００×２５．４ｍｍ）のアプリケーターにて隠蔽率測定紙に塗布し、乾燥させて塗板を作製した。塗板の黒色部について、測色計（ミノルタ株式会社製、ＣＲ４００）を使用して色相Ｌ値を測定した。一方、比較のために、アクリル樹脂のみを用い、同じ方法で塗布した塗板も作製した。この比較となる塗板の黒色部についても同様に色相Ｌ値を測定し、実施例１〜４および比較例１〜４の鱗片状ガラスまたはマイカの有無によるＬ値の差（ΔＬ）を求めた。ΔＬの小さい方がより透明性が高いと判定した。【００４９】
また、実施例１〜４および比較例１〜４の鱗片状ガラスまたはマイカに、それぞれ流動パラフィンを１：２の割合で加え、ペースト状にして、これらの白色度および黄色度も測定した。白色度および黄色度は、「Color Meter ZE2000」（日本電色株式会社製）を用いて測定した。【００５０】
また、実施例１〜４および比較例１〜４の鱗片状ガラスまたはマイカ各１０ｇにイオン交換水９０ｇを加え、攪拌の後４０℃の雰囲気下に保管し、２４時間後のｐＨを測定した。【００５１】
なお、実施例１〜４および比較例１，２ではブロー法により鱗片状ガラスを得たが、ロータリー法を用いて、ガラスの溶解温度およびロータリーの回転スピードを変え、上記と同じ平均厚さを有する鱗片状ガラスを得て、その後、粉砕、分級を行ってもよい。【００５２】
測定結果によれば、比較例２の鱗片状ガラスはアルカリ金属酸化物の含有量が多い３型ガラスを用いているため、１型または２型ガラスを用いた実施例１〜実施例４および比較例１に較べてｐＨが高かった。また、天然マイカを用いた比較例３は、鱗片状ガラスを用いた実施例１〜４および比較例１，２と比較して透明性が低く、黄色度も高かった。比較例４の合成マイカは、黄色度が比較的高かった。【００５３】
（実施例５〜８および比較例５〜８）
化粧料としての評価を行うため、実施例１〜４または比較例１〜４の試料を体質顔料として用いて、下記の表４に示す各成分によりパウダーファンデーションを作製した。実施例１〜４の各鱗片状ガラスを用いたパウダーファンデーションを実施例５〜８とし、比較例１〜４の各鱗片状ガラスを用いたパウダーファンデーションを比較例５〜８とした。【００５４】
【表４】
0005374148.tif 000005
【００５５】
成分（１）〜（８）をヘンシェルミキサーで混合し、この混合物に対して成分（９）〜（１３）を加熱溶解混合したものを添加した後、パルペライザーで粉砕し、これを直径６ｃｍの皿に１．４７×１０-1ＭＰａ（１．５ｋｇ／ｃｍ2）の圧力で成形し、各実施例および比較例のパウダーファンデーションを得た。【００５６】
実施例５〜８および比較例５〜８で得たパウダーファンデーションの官能試験を行った。【００５７】
官能試験は、１０人の被験者を起用し、この１０人の評価の平均値をもって、化粧料の使用感を評価した。評価基準を表５に、評価結果を表６に示す。なお、洗顔性は、試料パウダーファンデーションを顔に塗り、その後洗顔石鹸で洗ってもらったあとのサッパリ感を判断することによって評価した。【００５８】
【表５】
0005374148.tif 000006
【００５９】
【表６】
0005374148.tif 000007
【００６０】
以上のように、パウダーファンデーションのベースとして、本発明の化粧料における鱗片状ガラスを用いた試料（実施例５〜８）は、従来の天然マイカや合成マイカをベースに用いた製品（比較例７と８）と比較して、仕上がり感や透明感、洗顔性の点で、優れた結果を示した。【００６１】
さらに、本発明の化粧料における鱗片状ガラスをベースとして用いた製品（実施例５〜８）は、鱗片状ガラスの平均厚さが厚い比較例５，６と比較して、仕上がり感や使用感（伸び性）の点で、優れた結果を示した。なお、本発明の化粧料における鱗片状ガラスとは、組成成分として二酸化珪素を５２質量％以上、アルカリ金属酸化物を０〜５質量％含有しており、平均厚さが０．１〜１．０μｍ、平均粒径が１〜１００μｍ、かつ、平均アスペクト比が１０以上であり、さらに粒径分布指数が５．０以下を満たす鱗片状ガラスのことである。
【産業上の利用可能性】
【００６２】
本発明の化粧料は、滑らかで感触がよく、透明感および皮膚への付着性に優れ、光らない自然な仕上がり、いわゆる素肌感のあるメイクアップ化粧料として利用することができる。